(57)【特許請求の範囲】
【請求項１】
結着樹脂として所定分子量のポリ乳酸樹脂を加水分解処理して１０，０００〜３０，０００の数平均分子量に調整したバイオプラスチックを用いたトナーと、フェライト系キャリア粒子とを含む二成分現像剤であって、
前記トナーは、前記フェライト系キャリア粒子とともに攪拌することにより摩擦帯電されて測定された帯電量分布のピーク値が−３００〜−９００Ｖの範囲内にあり、かつその範囲内における合計飛翔率が８０％を超えることを特徴とする電子写真用二成分現像剤。
【請求項２】
結着樹脂として所定分子量のポリ乳酸樹脂を加水分解処理して１０，０００〜３０，０００の数平均分子量に調整したバイオプラスチックを用いたトナーと、フェライト系キャリア粒子とを混合して製造する二成分現像剤製造方法であって、
前記トナーとして、前記フェライト系キャリア粒子とともに攪拌することにより摩擦帯電されて測定された帯電量分布のピーク値が−３００〜−９００Ｖの範囲内にあり、かつその範囲内における合計飛翔率が８０％を超えるトナーを選択して前記フェライト系キャリア粒子と混合して製造することを特徴とする電子写真用二成分現像剤の製造方法。
【発明の詳細な説明】
【技術分野】
【０００１】
本発明は、バイオプラスチックを用いた電子写真用二成分現像剤に係り、特に、高い転写効率を示す電子写真用二成分現像剤及びその製造方法に関する。
【背景技術】
【０００２】
電子写真方式による画像形成は、静電荷像をトナーにより現像して可視化し、現像により得られたトナー像を用紙に転写した後、熱と圧力により定着させることにより行われる。
【０００３】
上記トナーは、結着樹脂に着色剤や帯電制御剤などを配合した混合物を溶融し、混練し、粉砕及び分級して所定の粒度分布に調整することにより製造される。
【０００４】
このようなトナーの転写性、クリーニング性を改善するため、トナー粒子に疎水性無機微粉末及び疎水性ケイ素化合微粉末を外添したトナーが提案されている（例えば、特許文献１参照）。また、球形混合処理槽を使用して複数種の外添剤粒子を多段外添処理することにより、遊離外添材料や逆帯電トナーが少なく、シャープな帯電量分布を有するトナーを得ることが提案されている（例えば、特許文献２参照）。
【０００５】
しかし、このような外添を行うと、トナーの帯電量が高くなりすぎて、転写効率が悪くなり、画像に白抜けが起こるという問題がある。
【０００６】
一方、従来、結着樹脂としては、スチレン・アクリル樹脂や、ポリエステル樹脂などの石油由来の樹脂が使用されている。近年、環境への配慮から、廃棄時に環境への負荷の少ない生分解性樹脂、さらには、再生可能資源からつくられるバイオマスプラスチックを、トナー用樹脂として用いる方法が提案されている。有限な資源への配慮と、環境負荷の低減に貢献する、バイオマスプラスチック、生分解性プラスチックのことをバイオプラスチックと呼ぶ。
【０００７】
トナーの結着樹脂に、バイオプラスチックの中の１つである、ポリ乳酸を使用したトナーが提案されている（例えば、特許文献３、４参照）。この場合、粉砕トナーでは、高分子量のポリ乳酸を使用すると、製造工程で粉砕が困難になったり、定着時に低温定着が悪化したりするので、低分子量のポリ乳酸を使用する必要がある。
【０００８】
しかし、低分子量のポリ乳酸は、末端のカルボキシル基が増えることや、残存するモノマーの影響などで、長期保存性が悪化するという問題がある。
【先行技術文献】
【特許文献】
【０００９】
【特許文献１】特開平８−２２７１７１号公報
【特許文献２】特開２００５−２１５２３５号公報
【特許文献３】特開２００８−２６２１７９号公報
【特許文献４】特開２００７−１９７６０２号公報
【発明の概要】
【発明が解決しようとする課題】
【００１０】
本発明は、以上のような事情に鑑みてなされ、高い転写効率を示し、綺麗な印字を行うことを可能とする電子写真用二成分現像剤及びその製造方法を提供することを目的とする。
【課題を解決するための手段】
【００１１】
上記課題を解決するため、本発明の第一の態様は、結着樹脂として所定分子量のポリ乳酸樹脂を加水分解処理して１０，０００〜３０，０００の数平均分子量に調整したバイオプラスチックを用いたトナーと、フェライト系キャリア粒子とを含む二成分現像剤であって、前記トナーは、前記フェライト系キャリア粒子とともに攪拌することにより摩擦帯電されて測定された帯電量分布のピーク値が−３００〜−９００Ｖの範囲内にあり、かつその範囲内における合計飛翔率が８０％を超えることを特徴とする電子写真用二成分現像剤を提供する。
【００１２】
上記課題を解決するため、本発明の第二の態様は、結着樹脂として所定分子量のポリ乳酸樹脂を加水分解処理して１０，０００〜３０，０００の数平均分子量に調整したバイオプラスチックを用いたトナーと、フェライト系キャリア粒子とを混合して製造する二成分現像剤製造方法であって、前記トナーとして、前記フェライト系キャリア粒子とともに攪拌することにより摩擦帯電されて測定された帯電量分布のピーク値が−３００〜−９００Ｖの範囲内にあり、かつその範囲内における合計飛翔率が８０％を超えるトナーを選択して前記フェライト系キャリア粒子と混合して製造することを特徴とする電子写真用二成分現像剤の製造方法を提供する。
【発明の効果】
【００１３】
本発明によると、高い転写効率を示し、綺麗な印字を行うことを可能とする電子写真用二成分現像剤が提供される。
【図面の簡単な説明】
【００１４】
【図１】実施例１に係る現像剤の帯電量分布を示す特性図。
【図２】実施例２に係る現像剤の帯電量分布を示す特性図。
【図３】比較例１に係る現像剤の帯電量分布を示す特性図。
【図４】比較例３に係る現像剤の帯電量分布を示す特性図。
【図５】比較例４に係る現像剤の帯電量分布を示す特性図。
【発明を実施するための形態】
【００１５】
以下、本発明の実施形態について説明する。
【００１６】
本発明者らは、二成分現像剤におけるトナーの帯電特性について検討を重ねた結果、所定の狭い範囲に限定した分子量のバイオプラスチックを電子写真用トナーの結着樹脂の主要成分として使用することにより、低い電位でシャープな帯電量分布が得られ、転写性が良好で、綺麗な印字を行うことを可能とする二成分現像剤が得られることを見出した。
【００１７】
本発明は、このような知見に基づきなされたものである。
【００１８】
即ち、本発明の一実施形態に係る二成分現像剤は、結着樹脂として１０，０００〜３０，０００の分子量を有するバイオプラスチックを用いたトナーと、キャリアとを含み、前記トナーは、前記キャリアとともに攪拌することで摩擦帯電して測定された帯電量分布のピーク値が−３００〜−９００Ｖの範囲内にあり、かつその範囲内における合計飛翔率が８０％を超えることを特徴とする。
【００１９】
本実施形態に係る電子写真用トナーにおいて、使用するバイオプラスチックの分子量は、１０，０００〜３０，０００である。分子量が１０,０００未満では、帯電量分布のピーク値は−３００〜−９００Ｖの範囲内にあるが、その範囲内における合計飛翔率が８０％以下であり、転写効率が悪く、特に保存安定性が劣ってしまう。一方、分子量が３０,０００を超えると、低い電位でシャープな帯電量分布が得られず、転写効率が悪く、特に白抜け画像が発生してしまう。また、分子量が更に高い場合（１００,０００以上）には、粉砕性が劣り、トナー化が困難となる。
【００２０】
本実施形態に係る電子写真用トナーにおいて、結着樹脂として使用されるバイオプラスチックとしては、ポリ乳酸を用いることが出来る。ポリ乳酸は、乳酸がエステル結合により結合したポリマーであり、近年、環境に優しい生分解性プラスチックとして注目を集めている。即ち、自然界には、エステル結合を切断する酵素（エステラーゼ）が広く分布していることから、ポリ乳酸は環境中でこのような酵素により徐々に分解されて、単量体である乳酸に変換され、最終的には二酸化炭素と水になる。
【００２１】
本実施形態で使用されるポリ乳酸の製造方法としては、特に限定されず、従来公知の方法を用いることができる。原料となるとうもろこし等の澱粉を発酵し、乳酸を得た後、乳酸モノマーから直接脱水縮合する方法や乳酸から環状二量体ラクチドを経て、触媒の存在下で開環重合によって合成する方法がある。なお、乳酸には、光学異性体が存在し、Ｌ−乳酸とＤ−乳酸があるが、ポリ乳酸の製造には、これら単独または混合物のいずれの乳酸を使用しても良い。
【００２２】
本実施形態で使用されるポリ乳酸の分子量は、重合時の反応条件を可変することで任意に調整することが可能である。ここで、商業的に販売されているポリ乳酸は、耐熱性向上等のため、より高分子のポリ乳酸が得られる開環重合法で合成されたものであり、その数平均分子量は１００，０００以上のものが主流である。しかし、本実施形態で使用されるポリ乳酸は、１０，０００〜３０，０００と比較的低分子量であって、狭い分子量範囲のポリ乳酸である。なお、ポリ乳酸の加水分解特性を利用し、例えばポリ乳酸を高温高湿環境中に放置して加水分解処理することにより、分子量を低減させたポリ乳酸を得ることが可能である。このように分子量が低いことにより、従来粉砕が困難であったポリ乳酸が、比較的容易に粉砕することが可能となり、ポリ乳酸を高濃度で添加することが可能となるという効果も得られる。
【００２３】
本実施形態に係る現像剤のトナーに使用される着色剤としては、従来公知のものを使用できる。例えば、黒の着色剤としては、カーボンブラック、青系の着色剤としては、Ｃ．Ｉ．Ｐｉｇｍｅｎｔ１５：３、赤系の着色剤としては、Ｃ．Ｉ．Ｐｉｇｍｅｎｔ５７：１、１２２、２６９、黄色系の着色剤としては、Ｃ．Ｉ．Ｐｉｇｍｅｎｔ７４、１８０、１８５等が挙げられる。環境への影響を考慮すると、着色剤単体で安全性が高いものが好ましい。
【００２４】
これら着色剤の含有量は、トナー全体に対して、１〜１０質量％であることが好ましい。また、着色剤は、予め樹脂と着色剤を高濃度に分散したマスターバッチの形として用いても良い。
【００２５】
本実施形態に係る現像剤のトナーには、必要に応じて、従来公知の離型剤を添加することができる。そのような離型剤としては、例えば、ポリプロピレンワックス、ポリエチレンワックス、フィッシャートロプシュワックス等のオレフィン系ワックスや、カルナウバワックス、ライスワックス、カイガラムシワックス等の天然ワックス、合成エステルワックス等が挙げられる。
【００２６】
低温定着性や高速印字性能を向上させるには、６０〜１００℃程度と比較的低い融点を有する離型剤が好ましく、具体的には、カルナウバワックスや、合成エステルワックスが好ましい。環境への影響を考慮すると、天然物系のカルナウバワックスがより好ましい。
【００２７】
離型剤の配合量は、トナー全体に対して、１〜１０質量％であることが好ましい。
【００２８】
本実施形態に係る現像剤のトナーには、必要に応じて、従来公知の帯電制御剤を添加することができる。これらの帯電制御剤のうち、例えば、正帯電制御剤としては、４級アンモニウム塩、アミノ基を含有する樹脂等が、負帯電制御剤として、サルチル酸の金属錯塩、ベンジル酸の金属錯塩、カリックスアレン型のフェノール系縮合物、カルボキシル基を含有する樹脂などが挙げられる。
【００２９】
帯電制御剤の添加量は、トナー全体に対して、０．１〜５質量％であることが好ましい。
【００３０】
本実施形態に係る現像剤のトナーには、バイオプラスチック以外に、必要に応じて、従来公知のトナー用樹脂を添加することができる。そのような樹脂としては、スチレン樹脂、アクリル樹脂、ポリエステル樹脂があるが、顔料分散性、低温定着性の観点から、トナー用に開発されたポリエステル樹脂が好ましい。これらの樹脂は単独であっても、２種類以上を混合しても構わない。これらの樹脂の配合量は、環境への影響を考慮すると、トナー全体に対して、０〜５０質量％であることが好ましい。
【００３１】
その他の材料として、粉砕性、定着性等の改善のため、低分子量の樹脂を添加することができる。ここで、低分子量の樹脂としては、分子量数百〜数千のオリゴマー領域の樹脂であり、粘着付与剤として市販されているロジン及びロジン誘導体、ポリテルペン樹脂、テルペンフェノール樹脂、石油樹脂等がある。
【００３２】
本実施形態に係る現像剤のトナーには、必要に応じて従来公知の加水分解抑制剤を添加することができる。そのような加水分解抑制剤として、例えば、カルボジイミド系化合物、イソシアネート系化合物及びオキサゾリン系化合物などが挙げられる。このような加水分解抑制剤は、残存モノマーや分解により生じた水酸基やカルボキシル基末端を封止し、加水分解の連鎖反応を抑制することができる。
【００３３】
加水分解抑制剤としては、ポリカルボジイミド化合物であるカルボジライトＬＡ−１（日清紡績（株）製）などが市販されている。加水分解抑制剤の添加量は、バイオプラスチックに対し、０．０１〜１０質量％であることが好ましく、０．０５〜５質量％がより好ましい。
【００３４】
本実施形態に係る現像剤のトナーには、必要に応じて従来公知の結晶核剤を添加することができる。そのような結晶核剤として、タルクなどの無機核剤、安息香酸ナトリウムなどの有機カルボン酸金属塩、リン酸エステル金属塩、ベンジリデンソルビトール、カルボン酸アミドなどの有機核剤、等が挙げられる。
【００３５】
以上説明した電子写真用二成分現像剤は、従来公知の方法により製造することができる。
【００３６】
例えば、バイオプラスチックを含有する結着樹脂、着色剤、シリカ、及び必要に応じてその他添加剤を含む原料を混合した後、２軸混練機や加圧ニーダー、オープンロールなどの混練機で混練し、混練物を得る。この混練物を冷却した後、ジェットミル等の粉砕機で粉砕し、風力分級機等で分級することで、トナーを得ることができる。
【００３７】
ここで、トナーの粒径は特に限定されないが、通常５〜１０μｍとなるように調整される。なお、流動性向上、帯電性調整、耐久性向上のため、外添剤を添加することもできる。
【００３８】
外添剤としては、無機微粒子が一般的であり、シリカ、チタニア、アルミナ等が挙げられ、そのうち疎水化処理されたシリカ（日本アエロジル（株）、ＣＡＢＯＴ（株）より市販）が好ましい。無機微粒子の粒径は、１次粒子径として、７〜４０ｎｍのものが良く、機能向上のため、２種類以上を混ぜ合わせても良い。
【００３９】
以上のようにして得られたトナーにキャリアを混合して、二成分現像剤を得ることが出来る。キャリアとしては、通常の二成分現像剤に用いられるものを使用することが出来る。
【実施例】
【００４０】
以下に本発明の実施例と比較例を示し、本発明についてより具体的に説明する。
【００４１】
実施例及び比較例で用いるポリ乳酸の分子量の調整を行った。
【００４２】
ポリ乳酸（REVODE101B、海正生物（株）製）を温度８０℃、湿度８０％ＲＨに設定した恒温恒湿槽内に放置することにより、加水分解処理を行った。処理時間を変更して加水分解処理を行い、分子量の異なるポリ乳酸を得た。
【００４３】
下記表１に、加水分解の処理時間及び加水分解されたポリ乳酸の分子量を示す。
【表１】
0005263236.tif 000002
【００４４】
上記表１に示すように、処理時間が増加するに従って、加水分解されたポリ乳酸の分子量は低下することがわかる。
【００４５】
なお、分子量は、分子量既知のポリスチレン試料によって作成した検量線を標準としてＧＰＣ（ゲルパーミエーションクロマトグラフィー）にて測定される数平均分子量である。なお、測定装置としては、ＧＰＣ（島津製作所（株）製）及び検出器Ｒｌを用いた。
【００４６】
実施例１、２、比較例１〜４
樹脂及び顔料をヘンシェルミキサー（三井鉱山（株）製）を用いて攪拌した。次いで、二軸押出機（池貝（株）製）により溶融混練し、混練物を冷却延伸し、フェザーミル（ホソカワミクロン（株）製）にて２ｍｍ以下のサイズに粉砕して、マスターバッチを得た。
【００４７】
得られたマスターバッチ、樹脂、離型剤、及び帯電制御剤をヘンシェルミキサーで攪拌し、二軸押出機で溶融混練し、冷却した後、衝突版式粉砕機（NPK製）を用いて粉砕し、気流式分級機（NPK製）を用いて分級して、平均粒子径９μｍの粉体を得た。得られた粉体に外添剤として疎水性シリカを添加し、ヘンシェルミキサーで攪拌して粉体に表面処理を施し、実施例１，２及び比較例１−４のそれぞれについて４種づつ、合計２４種のトナーを製造した。それらのトナーの組成を下記表３示す。なお、表中の数値は質量部である。
【００４８】
製造したトナーとキャリア（シリコン樹脂コートフェライトキャリア：平均粒径３５μｍ)をナウターミキサーで混合し、二成分現像装置「Ｃ２２５０」（富士ゼロックス（株）製）カラープリンタ毎分２５枚（Ａ４横）機にトナーを実装し、通常環境（２５℃、５０％ＲＨ）下で、普通紙 (XEROX-P紙A4サイズ）に印字し、転写性及び画像の評価を行った。それぞれの特性の試験法及び評価基準を以下に示す。
【００４９】
＜粉砕性＞
粉砕・分級工程にて混練粗砕物を粉砕分級した場合の、トナーの母体となる粒子の収率（質量％）により判断する。実状として、収率が６５％以上であれば粉砕性が良好であると評価する。また、この時のトナーの体積平均粒径は９μm、微粉として３μm以下の個数割合が５％以下、粗粉として１６μｍ以上の体積割合が３％以下となるように粉砕条件を調整する。
【００５０】
（評価基準）
○：収率６５％以上
△：収率５０％以上、６５％未満、
×：収率５０％未満
−：トナー化できず。
【００５１】
＜保存安定性＞
温度４０℃、湿度９０％の恒温槽に３０日間放置し、固まり具合で評価する。
【００５２】
５０ｃｃビーカーに３０ｃｃ目盛まで（１５ｇ程度）トナーを収容し、バネ秤で針金が１５ｍｍ進入した時の値を読む。
【００５３】
（評価基準）
○：０．５Ｎ未満
×：０．５Ｎ以上
−：トナー化できず。
【００５４】
＜転写効率＞
ベタ画像を転写した後の感光体上のトナーをメンディングテープ（３Ｍ（株）製）によりテーピングしてはぎ取り、紙上に貼ったものを、Ｘ−Ｒｉｔｅ(X-Rite（株）製)によりｖ値、ｃ値、ｍ値、及びｙ値を測定し、これらの値の一番高い値（ドラム上転写前トナー濃度）をＤとし、転写後定着前のトナーの載った紙上にメンディングテープを貼ったものを、Ｘ−Ｒｉｔｅによりｖ値、ｃ値、ｍ値、及びｙ値を測定し、これらの値の一番高い値（転写されたトナーの濃度）をＰとし、更に、未使用の紙上に貼ったメンディングテープのＸ−Ｒｉｔｅ濃度をＥとした時、以下の式で転写効率を計算した。
【００５５】
転写効率（％）＝（Ｐ−Ｅ）／（Ｄ−Ｅ）×１００
（評価基準）
○：８５％以上
△：７５％以上、８５％未満
×：７５％未満
−：トナー化できず。
【００５６】
＜白抜け画像＞
二成分現像装置「DocuPrint C2250 」（富士ゼロックス（株）製）で画像サンプルを印字し、画像サンプルの白抜けの有無を目視で評価した。
【００５７】
（評価基準）
○：白シロ抜けがある。
【００５８】
×：白シロ抜けが無い。
【００５９】
−：トナー化できず。
【００６０】
＜帯電量分布＞
電界飛翔式帯電量測定装置（ディーアイティー（株）製）を用い、下記の条件で帯電量分布を測定した。
【００６１】
トナー濃度：１０質量パーセント
順帯電(負帯電）電圧：０〜−３０００Ｖ
回転数：３００ｒｐｍ
測定時間：各１５sec
使用キャリア
芯材：フェライト系、コート：シリコーン系樹脂、
ＡＤ：２．０〜２．２ｇ／ｃｍ３
平均粒子径：３４〜３６μｍ、飽和磁化：６９emu/g
攪拌条件：トナー濃度比１１質量％の現像剤を作製し、蓋付きガラススクリュー管に入れ、小型ボールミル AV-1で２０分間攪拌し、摩擦帯電させて、帯電量分布測定を行った。
【００６２】
測定は、帯電電圧を０Ｖから−３００Ｖずつ上昇させて、トナーの飛翔量を測定することにより行った。その結果を下記表２に示す。なお、飛翔率は、下記式により求めた。
【００６３】
−３００〜−９００Ｖのトナー濃度
＝（飛散トナー合計質量／測定サンプル質量）×１００
−３００〜−９００Ｖにおけるトナーの飛翔率（％）
＝（−３００〜−９００Ｖのトナー濃度）／測定サンプルのトナー濃度）
×１００
【表２】
0005263236.tif 000003
【００６４】
上記表２をグラフ化したのが図１〜図５である。
【００６５】
（評価基準）
○：分布のピーク値が−３００〜−９００Ｖの範囲内にあり、その範囲の合計飛翔率が８０％を超える。
【００６６】
△：分布のピーク値が−３００〜−９００Ｖの範囲内にあり、その範囲の合計飛翔率が６０〜８０％。
【００６７】
×：−３００〜−９００Ｖの範囲の合計飛翔率が６０％以下、もしくは、分布のピーク値が−９００Ｖを超える。
【００６８】
−：トナー化できず。
【００６９】
以上の各特性の評価結果を下記表３に示す。
【表３】
0005263236.tif 000004
【００７０】
上記表３に示すように、結着樹脂として分子量１０,０００〜３０,０００のポリ乳酸を用いた実施例１及び２に係る現像剤は、いずれも優れた粉砕性、保存安定性、転写効率、白抜け画像、及び帯電量分布を示している。なお、実施例１及び２に係る現像剤の帯電量分布は、図１及び２に示すように、低い電位においてシャープであり、分布のピーク値が−３００〜−９００Ｖの範囲内にあって、その範囲の合計飛翔率が８０％を超えていることがわかる。
【００７１】
これに対し、結着樹脂としてポリエステル樹脂を用いた比較例１に係る現像剤は、白抜け画像が見られ、帯電量分布も劣っている。比較例１に係るトナーの帯電量分布は、図３に示すように、シャープではなく、−３００〜−９００Ｖの範囲の合計飛翔率は６０％以下である。また、結着樹脂として加水分解処理を行わないポリ乳酸を用いた比較例２に係る現像剤は、トナー化が出来なかった。結着樹脂として分子量３８,０００のポリ乳酸を用いた比較例３に係る現像剤は、粉砕性及び転写効率に難点があり、特に帯電量分布が劣っていた。比較例３に係る現像剤の帯電量分布は、図４に示すように、シャープではなく、−３００〜−９００Ｖの範囲の合計飛翔率は６０％以下である。
【００７２】
また、結着樹脂として分子量７,０００のポリ乳酸を用いた比較例４に係る現像剤は、転写効率及び帯電量分布に難点があり、特に保存安定性が劣っていた。比較例４に係る現像剤の帯電量分布は、図５に示すように、ややシャープであるが、−３００〜−９００Ｖの範囲の合計飛翔率は８０％以下である。
【００７３】
以上のように、結着樹脂を分子量１０,０００〜３０,０００のバイオプラスチックにすることによって低い電位で帯電量分布がシャープになり、転写効率が上がり、綺麗な印字を行うことが出来る。帯電量分布が小さくなると、記録媒体に吸着されたトナーが離れやすくなり、転写効率が向上し、残留トナーなどによる転写画像品質の低下がなくなるので、高品質の印字物が得られるのである。また、転写に必要なエネルギーが小さくて済むので、消費電力を低減することができるという効果も得られる。
【図１】
0005263236.tif 000005
【図２】
0005263236.tif 000006
【図３】
0005263236.tif 000007
【図４】
0005263236.tif 000008
【図５】
0005263236.tif 000009